(57)【要約】【課題】優れた防錆性を発揮するとともに、高硬度で光沢のある外観を有し、防錆性と高外観とを両立することができる塗料の原料となる防錆塗料用エマルションを提供する。【解決手段】少なくとも２段行う多段重合によって得られる防錆塗料用エマルションであって、該エマルションは、重合段数をｎ段以上（ｎは２以上の整数）とすると、（ｎ−１）段目を形成する単量体成分のＳＰ値が９以下、ガラス転移温度が８０℃以上であり、ｎ段目を形成する単量体成分のガラス転移温度が１０℃以下であり、（ｎ−１）段目を形成する単量体成分とｎ段目を形成する単量体成分とのＳＰ値の差が１．５以上である防錆塗料用エマルション。【選択図】なし【特許請求の範囲】
【請求項１】
少なくとも２段行う多段重合によって得られる防錆塗料用エマルションであって、
該エマルションは、重合段数をｎ段以上（ｎは２以上の整数）とすると、（ｎ−１）段目を形成する単量体成分のＳＰ値が９以下、ガラス転移温度が８０℃以上であり、
ｎ段目を形成する単量体成分のガラス転移温度が１０℃以下であり、
（ｎ−１）段目を形成する単量体成分とｎ段目を形成する単量体成分とのＳＰ値の差が１．５以上である
ことを特徴とする防錆塗料用エマルション。
【請求項２】
前記エマルションは、ｎ段目を形成する単量体成分のＳＰ値が（ｎ−１）段目を形成する単量体成分のＳＰ値よりも高い
ことを特徴とする請求項１に記載の防錆塗料用エマルション。
【請求項３】
前記エマルションは、ｎ段目が最も外側のシェル部となるものであることを特徴とする請求項１又は２に記載の防錆塗料用エマルション。
【請求項４】
前記エマルションは、全段を形成する単量体成分全量を１００質量％とすると、ＳＰ値が１３以上の単量体含有量が２質量％以下である
ことを特徴とする請求項１〜３のいずれかに記載の防錆塗料用エマルション。
【請求項５】
前記エマルションは、反応性乳化剤を用いて乳化重合して得られるものであることを特徴とする請求項１〜４のいずれかに記載の防錆塗料用エマルション。
【発明の詳細な説明】
【技術分野】
【０００１】
本発明は、防錆塗料用エマルションに関する。より詳しくは、錆の発生を防ぐ必要のある各種構造体に使用される防錆塗料の原料として有用な防錆塗料用エマルションに関する。
【背景技術】
【０００２】
防錆塗料は、鋼材料の機械、建築材料に塗布され、錆の発生を防いで各種構造体の劣化を防止するものであり、それによって、形成される塗膜による保護作用、錆の発生を防ぐ作用を発揮するものである。このような防錆塗料は、船舶、鉄道車両、自動車や建築構造物等、屋外の腐食環境下で使用されるものの他、水道管や工場の製造プラントの配管等にも使用されており、これらの金属部品の錆を防止して耐久性を高めるうえで重要な役割を担っている。このような防錆塗料としては、高い防錆性だけでなく、塗料としての外観にも優れたものが求められるところである。
【０００３】
良好な仕上がり外観を有する塗膜を得ることを目的として、２種類のカチオン性エマルションを含み、これら２種類のエマルションに含まれる樹脂成分の溶解度パラメータの差、及び、硬化開始温度の差が特定されたカチオン電着塗料組成物が開示されている（例えば、特許文献１参照。）。この組成物から得られる塗膜は、鏡面光沢度が低く、落ち着いた視覚的印象を与えるものであるとされているが、防錆性については、検討されておらず、塗膜の高外観と防錆性の両方に優れる塗膜を与える塗料について検討する余地があった。
また、アルミニウム合金等の非鉄金属に対する防食のために使用される金属腐食防止剤として、ポリエーテル化合物に対して、不飽和カルボン酸系単量体を必須成分として含有するモノエチレン性不飽和単量体をグラフト重合してなる水溶性グラフト重合体を含む金属腐食防止剤が開示されている（例えば、特許文献２参照。）。更に、防錆塗料用エマルション樹脂組成物として、重量平均分子量、ガラス転移温度、並びに、体積平均粒径が特定された樹脂粒子（Ａ）、分子量、比重、沸点、並びに、引火点が特定された有機溶剤（Ｂ）、亜硝酸塩（Ｃ）及び水（Ｄ）を特定の重量比率で含む防錆塗料用エマルション樹脂組成物が開示されている（例えば、特許文献３参照。）。これらはいずれも金属の腐食を防止することを目的として使用されるものであるが、更に高い防錆性を発揮するとともに、高硬度で光沢のある外観を有する塗膜を形成する塗料とするための工夫の余地があった。
【特許文献１】特開２００６−２００１号公報（第１−２頁）
【特許文献２】特開平１１−２６４０８５号公報（第１−２頁）
【特許文献３】特開２００６−５２２４７号公報（第１−２頁）
【発明の開示】
【発明が解決しようとする課題】
【０００４】
本発明は、上記現状に鑑みてなされたものであり、優れた防錆性を発揮するとともに、高硬度で光沢のある外観を有し、防錆性と高外観とを両立することができる塗料の原料となる防錆塗料用エマルションを提供することを目的とするものである。
【課題を解決するための手段】
【０００５】
本発明者は、防錆性と塗膜の外観の両方に優れる塗料の原料となるエマルションについて検討し、塗料として用いた場合に高硬度と高光沢とを発揮するものとするためには、エマルションに高硬度と高い成膜性が必要となり、また、優れた防錆性を発揮するためには、塗布面をひずみなく覆う塗膜を形成することができるための高い成膜性とともに、エマルションの疎水性が必要であることを見出した。そして、これらを両立するエマルションについて種々検討したところ、２段以上の多段重合によって多層が形成される、いわゆるコア・シェルエマルションであって、いわゆるコア部分（多層のうち内側にある層）を形成する単量体成分として、ＳＰ値（溶解度パラメータ）が比較的低く、疎水性を高くするとともに、ガラス転移温度が比較的高くなるようにし、いわゆるシェル部分（多層のうち外側にある層）を形成する単量体成分として、ガラス転移温度が比較的低く、これら２つの層を形成する単量体成分のＳＰ値の差が開いているものとすると、防錆性と塗膜外観の両方に優れる塗料の原料となるエマルションとなり、これら２つの層を構成する重合体が有する、相反する特性を両方とも高めることができるという従来にはない、際立って優れた効果を奏することに想到した。すなわち、（ｎ−１）段目を形成する単量体成分として疎水性が高く、硬いエマルションを形成するような単量体成分を用い、ｎ段目を形成する単量体成分として、軟らかく成膜性の高い重合体であって、（ｎ−１）段目の重合体とＳＰ値に差のある重合体を形成するような単量体成分を用いると、（ｎ−１）段目とｎ段目との間の組成差が大きいことにより、（ｎ−１）段目の重合体とｎ段目の重合体との間の界面が明確になり、（ｎ−１）段目の重合体の物性に起因する塗膜の高硬度と疎水性、及び、ｎ段目の重合体の物性に起因する高い成膜性の両方の性質を有する塗膜を形成することができるエマルションとなり、これにより高い防錆性と高硬度、高光沢とを両立する塗膜を形成するエマルションとなることを見出し、上記課題をみごとに解決することができることに想到し、本発明に到達したものである。
【０００６】
すなわち本発明は、少なくとも２段行う多段重合によって得られる防錆塗料用エマルションであって、上記エマルションは、重合段数をｎ段以上（ｎは２以上の整数）とすると、（ｎ−１）段目を形成する単量体成分のＳＰ値が９以下、ガラス転移温度が８０℃以上であり、ｎ段目を形成する単量体成分のガラス転移温度が１０℃以下であり、（ｎ−１）段目を形成する単量体成分とｎ段目を形成する単量体成分とのＳＰ値の差が１．５以上であることを特徴とする防錆塗料用エマルションである。
以下に本発明を詳述する。
【０００７】
本発明の防錆塗料用エマルションは、少なくとも２段以上の多段重合によって得られるエマルションである。このような本発明のエマルションを形成するために用いられることになる多段重合とは、複数の単量体成分を順次重合し、いわゆるコア・シェルエマルションを調製する重合手法である。通常では、１つの段が１つの単量体成分によって重合され、単量体成分を変えて多段とすることになる。複数の単量体成分を順次重合するに際し、例えば、順次滴下重合する場合、１つの単量体成分の滴下が終了した後に次の単量体成分を滴下してもよく、滴下の一部が重複していてもよい。なお、１つの単量体成分を重合条件（開始剤の量や種類、乳化剤の種類や量、重合温度や時間等）を変えて重合することによって、複数層を構成してもよいが、本発明においては、少なくとも２つの単量体成分によって２段以上のコア・シェルエマルションを調製することになる。
【０００８】
本発明の防錆塗料用エマルションの粒子は、多段重合によって形成される２層以上のコア・シェル構造を有するエマルション粒子である。コア・シェル構造には、コア部とシェル部とが完全に相溶し、これらを区別できない均質構造のものや、これらが完全には相溶せずに不均質に形成されるコア・シェル複合構造やミクロドメイン構造があるが、本発明の防錆塗料用エマルションの粒子は、（ｎ−１）段目の重合体とｎ段目の重合体とが不均質に形成されるコア・シェル複合構造やミクロドメイン構造となっている限り、エマルション中のその他の部分に、均質構造の部分が存在していてもよい。
なお、上記コア・シェル複合構造においては、コア部の表面がシェル部によって被覆された形態であることが好ましい。この場合、コア部の表面は、シェル部によって完全に被覆されていることが好適であるが、完全に被覆されていなくてもよく、例えば、網目状に被覆されている形態や、所々においてコア部が露出している形態であってもよい。
【０００９】
上記エマルションは、少なくとも２段以上の多段重合によって得られるものであり、そのうちの少なくとも１段の重合工程において、単量体成分としてＳＰ値が９以下であって、ガラス転移温度（Ｔｇ）が８０℃以上であるものを用い、それに続く段の重合工程において、Ｔｇが０℃以下であり、その直前の段の重合工程に用いた単量体成分とのＳＰ値の差が１．５以上である単量体成分を用いて重合を行うことによって得られるものである。このような重合工程は、多段重合中のいずれの段にあってもよい。また、多段重合の中に、このような単量体成分を用いる連続する２つの重合工程を含む限り、その他の段の重合工程において使用される単量体成分や、多段重合における重合工程の段数は特に制限されない。
【００１０】
上記（ｎ−１）段目において使用される単量体成分は、ＳＰ値が９以下、Ｔｇが８０℃以上のものである。このような単量体成分を用いると、得られる重合体は疎水性が高く、硬いものとなる。（ｎ−１）段目において使用される単量体成分のＳＰ値は、９以下であることが好ましい。より好ましくは、８．５以下であり、更に好ましくは、８以下である。また、７以上であることが好ましい。ＳＰ値が７より小さい単量体成分を用いると、得られる重合体がエマルションとならないおそれがある。
また、（ｎ−１）段目において使用される単量体成分のＴｇは、８０℃以上であることが好ましい。より好ましくは、９０℃以上であり、更に好ましくは、１００℃以上である。
【００１１】
上記ｎ段目において使用される単量体成分は、Ｔｇが０℃以下であり、（ｎ−１）段目において使用される単量体成分とのＳＰ値の差が１．５以上であるものである。このような単量体成分から得られる重合体は柔らかく成膜性に優れたものとなり、塗膜が光沢に優れたものとなる。また、（ｎ−１）段目において使用される単量体成分との組成差が大きいことに起因して（ｎ−１）段目の重合体との界面が明確になるため、塗膜が（ｎ−１）段目の重合体由来の疎水性とｎ段目の重合体の由来の成膜性の両方の特性を発揮することになるため、優れた防錆性を発揮するものとなる。
ｎ段目において使用される単量体成分のＴｇは、１０℃以下であることが好ましい。より好ましくは、５℃以下であり、更に好ましくは、０℃以下である。
また、（ｎ−１）段目の単量体成分とｎ段目の単量体成分とのＳＰ値の差は、１．５以上であることが好ましい。より好ましくは、１．８以上である。また、３以下であることが好ましい。ＳＰ値の差が３を超えると、多段成分の各々の相溶性が全くなくなり、成膜性が低下する。より好ましくは、２．８以下である。
【００１２】
本発明において、単量体成分のＳＰ値とは、単量体成分全体のＳＰ値を意味し、例えば、以下のＳｍａｌｌの式により求めることができる。
【００１３】
【数１】
2010126666.tif 000002
【００１４】
式中、δは、単量体成分のＳＰ値である。Δｅ１は、単量体成分を構成する各単量体の蒸発エネルギーの計算値（ｋｃａｌ／ｍｏｌ）であり、ΣΔｅ１は、単量体成分を構成する各単量体の当該計算値の合計値である。ΔＶｍは、単量体成分を構成する各単量体の分子容の計算値（ｍｌ／ｍｏｌ）であり、ΣΔＶｍは、単量体成分を構成する各単量体の当該計算値の合計値である。ｘは、単量体成分を構成する各単量体のモル分布である。
【００１５】
また、本発明において、単量体成分のＴｇとは、単量体成分全体のＴｇを意味し、理論上は、以下の計算式より算出することができる。
【００１６】
【数２】
2010126666.tif 000003
【００１７】
式中、Ｔｇ’は、単量体成分のＴｇ（絶対温度）である。Ｗ１’、Ｗ２’、・・・Ｗｎ’は、単量体成分全体に対する各単量体の質量分率である。Ｔ１、Ｔ２、・・・Ｔｎは、各単量体からなるホモポリマー（単独重合体）のガラス転移温度（絶対温度）である。
【００１８】
上記エマルションは、ｎ段目を形成する単量体成分のＳＰ値が（ｎ−１）段目を形成する単量体成分のＳＰ値よりも高いことが好ましい。ｎ段目を形成する単量体成分から得られる重合体は、（ｎ−１）段目を形成する単量体成分から得られる重合体の外側に位置することになるが、外側に位置する重合体のほうがＳＰ値が高いと、エマルション粒子において、疎水性の高い重合体からなる部分の外側に成膜性の高い重合体からなる部分が位置することになるため、エマルションの成膜性が向上し、より優れた防錆性を発揮することになる。
また、この場合、本発明の防錆塗料用エマルションを環境に負荷をかけない完全水系のエマルションとすることが可能となる。
【００１９】
上記エマルションは、ｎ段目が最も外側のシェル部となるものであることが好ましい。すなわち、単量体成分としてＳＰ値が９以下であって、ガラス転移温度（Ｔｇ）が８０℃以上である単量体成分からなる重合体がエマルションを構成する層の外側から２番目に位置し、最も外側にＴｇが０℃以下であり、かつ外側から２番目の重合体を形成する単量体成分とのＳＰ値の差が１．５以上である単量体成分からなる重合体が位置する構造であることが好ましい。防錆性や外観に影響する構造部分がエマルションの外側にあると、より防錆性や外観に優れた塗膜を形成することができる。最も外側のシェル部となるｎ段目を形成する単量体成分のＳＰ値が、（ｎ−１）段目を形成する単量体成分のＳＰ値よりも大きいと、更に優れた防錆性や外観を有する塗膜を形成することができる。
【００２０】
上記エマルションは、全段を形成する単量体成分全量を１００質量％とすると、ＳＰ値が１３以上の単量体含有量が２質量％以下であることが好ましい。エマルションが低分子量親水性成分を含むと、その部分で水分が浸透しやすくなるため、ＳＰ値が１３以上であるような、親水性の高い単量体の使用量を少なくすることで、塗膜への水分の浸透を抑制し、より防錆性に優れた塗膜とすることができる。より好ましくは、１．８質量％以下であり、更に好ましくは、１．５質量％以下である。また、ＳＰ値が１３以上の単量体含有量は、０．５質量％以上であることが好ましい。ＳＰ値が１３以上の単量体含有量が０．５質量％未満であると、エマルションの安定性が低下する。より好ましくは、１質量％以上である。
上記ＳＰ値が１３以上の単量体としては、アクリル酸、アクリロニトリル、アクリルアミド、ヒドロキシエチルアクリレート、ヒドロキシエチルメタクリレート等が挙げられる。
【００２１】
上記エマルションの重合段数ｎは、合成工程を簡便にする観点から小さいほうが好ましく、５以下であることが好ましい。より好ましくは、４以下であり、更に好ましくは、３以下であり、最も好ましくは、２である。ｎが２である場合、ＳＰ値が９以下でＴｇが８０℃以上の単量体成分から得られる重合体がエマルションのコア部を形成し、Ｔｇが０℃以下であり、コア部を形成する単量体成分とのＳＰ値の差が１．５以上である単量体成分から形成される重合体がシェル部を形成することになる。エマルションがこのような構造であると、エマルションがＳＰ値が９以下、ガラス転移温度が８０℃以上の単量体成分から形成されるコア部と、ガラス転移温度が０℃以下であり、コア部を形成する単量体成分とのＳＰ値の差が１．５以上である単量体成分から形成されるシェル部のみからなることになることから、エマルションから得られる塗膜が、より高い防錆性や高硬度、高光沢等の高外観を有するものとなる。また、このようなエマルションにおいて、更に、コア部を形成する単量体成分のＳＰ値よりもシェル部を形成する単量体成分のＳＰ値のほうが高いと、疎水性が高くＴｇの高いコア部を親水性が高くＴｇの低いシェル部が覆う構造となるので、より成膜性に優れ、防錆性に優れるエマルションとなる。
【００２２】
本発明の防錆塗料用エマルションが、重合段数ｎが２であるコア・シェルエマルションである場合、コア部とシェル部とを有するエマルション粒子においては、コア部を形成する単量体成分とシェル部を形成する単量体成分との質量比が１０／９０〜７０／３０であることが好ましい。コア部を形成する単量体成分の質量比が１０／９０よりも小さい場合や、７０／３０よりも大きい場合には、成膜性と硬度のバランスがとれなくなる。より好ましくは、２０／８０〜５０／５０である。
【００２３】
上記エマルションのｐＨは、特に制限されないが、例えば、２〜１０であることが好ましい。より好ましくは、３〜９である。エマルションのｐＨは、エマルションに、アンモニア水、水溶性アミン類、水酸化アルカリ水溶液等を添加することによって調整することができる。
ｐＨは、ｐＨメーター（堀場製作所社製「Ｆ−２３」）等により測定することができる。
【００２４】
上記エマルションの粘度は、特に制限されないが、例えば、１０〜１００００ｍＰａ・ｓであることが好ましく、より好ましくは、５０〜５０００ｍＰａ・ｓである。
粘度は、Ｂ型回転粘度計を用いて、２５℃、２０ｒｐｍの条件下で測定することができる。
【００２５】
本発明の防錆塗料用エマルションは、重量平均分子量が２００００〜２５００００であることが好ましい。２００００未満であると、得られる防錆用エマルションを塗料配合した状態での安定性が充分なものとはならないおそれがある。２５００００を超えると、塗料に配合した状態での低温における成膜性が充分とはならないおそれがある。より好ましくは、３００００〜２２００００であり、更に好ましくは、４００００〜２０００００である。
なお、重量平均分子量は、例えば、以下の測定条件下で、ＧＰＣ（ゲルパーミエーションクロマトグラフィー）測定により求めることができる。
測定機器：ＨＬＣ−８１２０ＧＰＣ（商品名、東ソー社製）
分子量カラム：ＴＳＫ−ＧＥＬ  ＧＭＨＸＬ−Ｌと、ＴＳＫ−ＧＥＬＧ５０００ＨＸＬ（いずれも東ソー社製）とを直列に接続して使用
溶離液：テトラヒドロフラン（ＴＨＦ）
検量線用標準物質：ポリスチレン（東ソー社製）
測定方法：測定対象物を固形分が約０．２質量％となるようにＴＨＦに溶解し、フィルターにてろ過した物を測定サンプルとして分子量を測定する。
【００２６】
上記防錆塗料用エマルションが含むエマルション粒子は、平均粒子径が１２０〜４００ｎｍであることが好ましい。平均粒子径がこの範囲にあるエマルション粒子を用いることにより、エマルションが安定となり、成膜性が低下することがない。
エマルション粒子の平均粒子径は、より好ましくは、１２０〜４００ｎｍであり、更に好ましくは、１５０〜３５０ｎｍである。
平均粒子径は、例えば、エマルションを蒸留水で希釈し充分に攪拌混合した後、ガラスセルに約１０ｍｌ採取し、これを動的光散法による粒度分布測定器（Ｐａｒｔｉｃｌｅ  Ｓｉｚｉｎｇ  Ｓｙｓｔｅｍｓ社製「ＮＩＣＯＭ  Ｐ  Ｍｏｄｅｌ  ３８０」）で測定することにより求めることができる。
【００２７】
上記防錆塗料用エマルション中の不揮発分、すなわち、乳化剤を用いて単量体成分を乳化重合してなるエマルションの粒子の含有割合としては、防錆塗料用エマルションの総量１００質量％に対し、３０質量％以上、７０質量％以下であることが好適である。７０質量％を超えると、防錆塗料用エマルションの粘度が高くなり過ぎて充分な分散安定性を保持することができないおそれがあり、凝集するおそれがある。３０質量％未満であると、充分な防錆性を発揮しないおそれがある。より好ましくは５０質量％以上、６５質量％以下である。
【００２８】
本発明の防錆塗料用エマルションの製造に用いることができる単量体としては、本発明の作用効果を発揮することができる限り特に限定されるものではないが、不飽和カルボン酸単量体を含んでなるものであることが好ましい。より好ましくは、不飽和カルボン酸単量体及び不飽和カルボン酸単量体と共重合可能な他の単量体とを含んでなるものである。不飽和カルボン酸単量体としては、分子中に不飽和結合とカルボキシル基とを有する化合物であれば特に限定されるものではないが、エチレン系不飽和カルボン酸単量体を含むことが好ましい。
なお、不飽和カルボン酸単量体及び不飽和カルボン酸単量体と共重合可能な他の単量体は、エマルションの（ｎ−１）段目を形成する単量体成分、ｎ段目を形成する単量体成分のいずれに含まれていてもよく、これらの両方に用いられるものであってもよい。
【００２９】
上記エチレン系不飽和カルボン酸単量体としては特に限定されず、例えば、（メタ）アクリル酸、クロトン酸、イタコン酸、フマル酸、マレイン酸、モノメチルフマレート、モノエチルフマレート、モノメチルマイエート、モノエチルマイエート等の不飽和カルボン酸類又はその誘導体等の１種又は２種以上が挙げられる。これらの中でも、（メタ）アクリル酸が好ましい。
【００３０】
本発明においては、エマルション粒子を形成する単量体成分全体１００質量％に対してエチレン系不飽和カルボン酸単量体の含有量が０．５〜１．５質量％であることが好ましい。エチレン系不飽和カルボン酸単量体の含有量がこのような範囲にあると、エマルションの安定化と塗料化時の顔料混和性野向上に有効である。
【００３１】
本発明の防錆塗料用エマルションの製造に用いることができる単量体は、エチレン系不飽和カルボン酸単量体に加え、他の共重合可能なエチレン系不飽和単量体を含むことが好ましい。他の共重合可能なエチレン系不飽和単量体としては特に限定されず、例えば、上述した官能基を有する不飽和単量体や、メチル（メタ）アクリレート、エチル（メタ）アクリレート、ブチル（メタ）アクリレート、２−エチルヘキシル（メタ）アクリレート、シクロヘキシル（メタ）アクリレート、ヒドロキシエチル（メタ）アクリレート等の（メタ）アクリル酸エステル類等の１種又は２種以上が挙げられる。これらの中でも、メチル（メタ）アクリレート、エチル（メタ）アクリレート、ブチル（メタ）アクリレート、２−エチルヘキシル（メタ）アクリレート、シクロヘキシル（メタ）アクリレート、ヒドロキシエチル（メタ）アクリレートからなる群より選択される少なくとも１種以上を用いることが好ましい。
また、スチレン等の芳香族不飽和単量体等の１種又は２種以上を用いることが好ましい。芳香族不飽和単量体の中でも、炭素数８〜２０の芳香族不飽和単量体が好ましい。より好ましくは、炭素数８〜１５の芳香族不飽和単量体である。
【００３２】
以下においては、本発明の防錆塗料用エマルションの好ましい実施形態である、重合段数ｎが２である２段重合によってエマルションを製造する場合の製造方法について述べる。
本発明におけるエマルションの製造方法としては、乳化剤の存在下で乳化重合法により単量体成分を重合することになるが、乳化重合を行う形態としては特に限定されず、例えば、水性媒体中に単量体成分、重合開始剤及び乳化剤を適宜加えて重合することにより行うことができる。また、分子量調節のために重合連鎖移動剤等を用いてもよい。
また、乳化剤及び／又は保護コロイドの存在下、水性媒体中で単量体成分を乳化重合させてコア部を形成した後、該コア部を含むエマルションに更に単量体成分を乳化重合させてシェル部を形成する多段重合により得ることが好ましい。
【００３３】
上記エマルションを製造する方法としては、水等の水性溶媒中にコア部を構成する単量体成分の一部を滴下してシード粒子を形成した後、残りの単量体成分を追加してコア部を形成し、その後、シェル部を構成する単量体成分を加えてシェル部を形成する方法が好ましい。エマルションの平均粒子径は、水性媒体中のシード粒子の数に影響されるため、シード粒子を形成するために水性媒体中に添加される単量体成分の量を適宜調整することにより、シード粒子の数を制御し、エマルションの平均粒子径を制御することができる。
シード粒子を形成させるため重合器に直接仕込む水・乳化剤・重合性単量体からなる単量体乳化物は、フィードするトータル量の０．５〜１０質量％である。また、乳化剤水溶液のみを直接重合器に仕込む手法も好ましい手法の１つであり、トータルの重合性単量体に対し、乳化剤固形分に換算して０．１〜１．５質量％の量が好ましい。
【００３４】
上記水性媒体としては特に限定されず、例えば、水、水と混じり合うことができる溶媒の１種又は２種以上の混合溶媒、このような溶媒に水が主成分となるように混合した混合溶媒等が挙げられる。これらの中でも、水を用いることが好ましい。
【００３５】
２段重合では、１段目で投入した単量体成分の８０％以上が重合した後に２段目の重合体のための新たな単量体成分を投入することが好ましい。単量体成分の重合が８０％以上進行する前に新たな単量体を投入すると、１段目の単量体成分により製造される重合体の製造に、新たに投入した２段目の重合体のための単量体成分が使用されるおそれがある。より好ましくは、９０％以上を重合させた後に投入することであり、更に好ましくは、９５％以上を重合させた後に投入することである。
【００３６】
上記エマルションの製造に用いる乳化剤としては、アニオン系乳化剤、ノニオン系乳化剤、カチオン系乳化剤、両性乳化剤、高分子乳化剤等の１種又は２種以上を使用することができる。
【００３７】
上記アニオン系乳化剤としては特に限定されず、例えば、ポリオキシアルキレンアルキルエーテル硫酸エステル塩、ポリオキシアルキレンオレイルエーテル硫酸ナトリウム塩、ポリオキシアルキレンアルキルフェニルエーテル硫酸エステル塩、アルキルジフェニルエーテルジスルホン酸塩、ポリオキシアルキレン（モノ、ジ、トリ）スチリルフェニルエーテル硫酸エステル塩、ポリオキシアルキレン（モノ、ジ、トリ）ベンジルフェニルエーテル硫酸エステル塩、アルケニルコハク酸ジ塩；及び、ナトリウムドデシルサルフェート、カリウムドデシルサルフェート、アンモニウムアルキルサルフェート等のアルキルサルフェート塩；ナトリウムドデシルポリグリコールエーテルサルフェート；ナトリウムスルホリシノエート；スルホン化パラフィン塩等のアルキルスルホネート；ナトリウムドデシルベンゼンスルホネート、アルカリフェノールヒドロキシエチレンのアルカリ金属サルフェート等のアルキルスルホネート；高アルキルナフタレンスルホン酸塩；ナフタレンスルホン酸ホルマリン縮合物；ナトリウムラウレート、トリエタノールアミンオレエート、トリエタノールアミンアビエテート等の脂肪酸塩；ポリオキシアルキルエーテル硫酸エステル塩；ポリオキシエチレンカルボン酸エステル硫酸エステル塩；ポリオキシエチレンフェニルエーテル硫酸エステル塩；コハク酸ジアルキルエステルスルホン酸塩；ポリオキシエチレンアルキルアリールサルフェート塩等の１種又は２種以上を用いることができる。
【００３８】
上記アニオン系乳化剤として特に好適な化合物としては、例えば、ラテムルＷＸ、ラテムル１１８Ｂ、ペレックスＳＳ−Ｈ、エマルゲン１１１８Ｓ、エマルゲンＡ−６０、Ｂ−６６（花王社製）、ニューコール７０７ＳＦ、ニューコール７０７ＳＮ、ニューコール７１４ＳＦ、ニューコール７１４ＳＮ（日本乳化剤社製）、ＡＢＥＸ−２６Ｓ、ＡＢＥＸ−２０１０、２０２０、２０３０、ＲＨＯＤＡＣＡＬ  ＤＳＢ（ローディア日華社製）、ハイテノールＬＡ−１０、ハイテノールＮＦ−０８（第一工業製薬社製）等を挙げることができる。
また、これらのノニオンタイプに相当する乳化剤も使用することができる。
【００３９】
上記アニオン系乳化剤としてはまた、反応性乳化剤として、反応性アニオン系乳化剤、スルホコハク酸塩型反応性アニオン系乳化剤、アルケニルコハク酸塩型反応性アニオン系乳化剤等の１種又は２種以上を用いることができる。
スルホコハク酸塩型反応性アニオン系乳化剤の市販品としては、ラテムルＳ−１２０、Ｓ−１２０Ａ、Ｓ−１８０及びＳ−１８０Ａ（いずれも商品名、花王社製）、エレミノールＪＳ−２（商品名、三洋化成社製）、アデカリアソープＳＲ−１０、ＳＲ−２０、ＳＲ−３０（ＡＤＥＫＡ社製）等が挙げられる。
アルケニルコハク酸塩型反応性アニオン系乳化剤の市販品としては、ラテムルＡＳＫ（商品名、花王社製）等が挙げられる。
更に、（メタ）アクリル酸ポリオキシエチレンスルフォネート塩（例えば、三洋化成工業社製「エレミノールＲＳ−３０」、日本乳化剤社製「アントックスＭＳ−６０」等）、アリルオキシメチルアルキルオキシポリオキシエチレンのスルフォネー卜塩（例えば、第一工業製薬社製「アクアロンＫＨ−０５」、「アクアロンＫＨ−１０」等）等のアリル基を有する硫酸エステル（塩）、ポリオキシアルキレンアルケニルエーテル硫酸アンモニウム（例えば、花王社製「ラテムルＰＤ−１０４」等）等も用いることができる。
【００４０】
上記ノニオン系乳化剤としては特に限定されず、例えば、ポリオキシエチレンアルキルエーテル；ポリオキシエチレンアルキルアリールエーテル；ソルビタン脂肪族エステル；ポリオキシエチレンソルビタン脂肪族エステル；グリセロールのモノラウレート等の脂肪族モノグリセライド；ポリオキシエチレンオキシプロピレン共重合体；エチレンオキサイドと脂肪族アミン、アミド又は酸との縮合生成物等が挙げられる。また、アリルオキシメチルアルコキシエチルヒドロキシポリオキシエチレン（例えば、ＡＤＥＫＡ社製「アデカリアソープＥＲ−２０」等）、ポリオキシアルキレンアルケニルエーテル（例えば、花王社製「ラテムルＰＤ−４２０」、「ラテムルＰＤ−４３０」等）等の反応性を有するノニオン系乳化剤も用いることができる。これらの１種又は２種以上を用いることができる。
【００４１】
上記カチオン系乳化剤としては特に限定されず、例えば、ジアルキルジメチルアンモニウム塩、エステル型ジアルキルアンモニウム塩、アミド型ジアルキルアンモニウム塩、ジアルキルイミダゾリニウム塩等が挙げられ、これらの１種又は２種以上を用いることができる。
【００４２】
上記両性乳化剤としては特に限定されず、例えば、アルキルジメチルアミノ酢酸ベタイン、アルキルジメチルアミンオキサイド、アルキルカルボキシメチルヒドロキシエチルイミダゾリニウムベタイン、アルキルアミドプロピルベタイン、アルキルヒドロキシスルホベタイン等が挙げられ、これらの１種又は２種以上を用いることができる。
【００４３】
上記高分子乳化剤としては特に限定されず、例えば、ポリビニルアルコール及びその変性物；（メタ）アクリル系水溶性高分子；ヒドロキシエチル（メタ）アクリル系水溶性高分子；ヒドロキシプロピル（メタ）アクリル系水溶性高分子；ポリビニルピロリドン等が挙げられ、これらの１種又は２種以上を用いることができる。
【００４４】
上記乳化剤の使用量としては、用いる乳化剤の種類や単量体成分の種類等に応じて適宜設定すればよいが、例えば、エマルションを形成するのに用いられる単量体成分の総量１００重量部に対して、０．３〜１０重量部であることが好ましく、より好ましくは、０．５〜５重量部である。
【００４５】
上記保護コロイドとしては、例えば、部分ケン化ポリビニルアルコール、完全ケン化ポリビニルアルコール、変性ポリビニルアルコール等のポリビニルアルコール類；ヒドロキシエチルセルロース、ヒドロキシプロピルセルロース、カルボキシメチルセルロース塩等のセルロース誘導体；グアーガム等の天然多糖類等が挙げられ、これらの１種又は２種以上を用いることができる。なお、保護コロイドは単独で使用されてもよいし、乳化剤と併用されてもよい。
上記保護コロイドの使用量としては、使用条件等に応じて適宜設定すればよいが、例えば、エマルションを形成するのに用いられる単量体成分の総量１００重量部に対して、５重量部以下であることが好ましく、より好ましくは３重量部以下である。
【００４６】
本発明の防錆塗料用エマルションは、反応性乳化剤を乳化重合して得られるものであることが好ましい。乳化剤は、親水性の成分であるため、エマルション中に遊離した状態で存在すると、塗膜を形成した場合に、水分が浸透しやすくなる原因となる。反応性乳化剤を用いると、乳化剤が重合体の一部として取り込まれることになるため、乳化剤がエマルション中に遊離した状態で存在することを抑制することができ、より高い防錆性を発揮するエマルションとすることができる。
【００４７】
上記重合開始剤としては、熱によって分解し、ラジカル分子を発生させる物質であれば特に限定されないが、水溶性開始剤が好適に使用される。例えば、過硫酸カリウム、過硫酸アンモニウム、過硫酸ナトリウム等の過硫酸塩類；２，２’−アゾビス（２−アミジノプロパン）二塩酸塩、４，４’−アゾビス（４−シアノペンタン酸）等の水溶性アゾ化合物；過酸化水素等の熱分解系開始剤；過酸化水素とアスコルビン酸、ｔ−ブチルヒドロパーオキサイドとロンガリット、過硫酸カリウムと金属塩、過硫酸アンモニウムと亜硫酸水素ナトリウム等のレドックス系重合開始剤等が挙げられ、これらの１種又は２種以上を用いることができる。
上記重合開始剤の使用量としては特に限定されず、重合開始剤の種類等に応じて適宜設定すればよいが、例えば、エマルションを形成するのに用いられる単量体成分の総量１００重量部に対して、０．１〜２重量部であることが好ましく、より好ましくは、０．２〜１重量部である。
【００４８】
上記重合開始剤にはまた、乳化重合を促進させるため、必要に応じて還元剤を併用することができる。還元剤としては、例えば、アスコルビン酸、酒石酸、クエン酸、ブドウ糖等の還元性有機化合物；例えば、チオ硫酸ナトリウム、亜硫酸ナトリウム、重亜硫酸ナトリウム、メタ重亜硫酸ナトリウム等の還元性無機化合物等が挙げられ、これらの１種又は２種以上を用いることができる。
上記還元剤の使用量としては特に限定されず、例えば、エマルションを形成するのに用いられる単量体成分の総量１００重量部に対して、０．０５〜１重量部であることが好ましい。
【００４９】
上記重合連鎖移動剤としては特に限定されず、例えば、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類；四塩化炭素、四臭化炭素、臭化エチレン等のハロゲン化炭化水素；メルカプト酢酸２−エチルヘキシルエステル、メルカプトプロピオン酸２−エチルヘキシルエステル、メルカプトピロピオン酸トリデシルエステル等のメルカプトカルボン酸アルキルエステル；メルカプト酢酸メトキシブチルエステル、メルカプトプロピオン酸メトキシブチルエステル等のメルカプトカルボン酸アルコキシアルキルエステル；オクタン酸２−メルカプトエチルエステル等のカルボン酸メルカプトアルキルエステルや、α−メチルスチレンダイマー、ターピノーレン、α−テルピネン、γ−テルピネン、ジペンテン、アニソール、アリルアルコール等が挙げられる。これらは単独で用いてもよく、２種以上を併用してもよい。これらの中でも、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類を用いることが好ましい。重合連鎖移動剤の使用量としては、例えば、エマルションを形成するのに用いられる単量体成分の総量１００重量部に対して、通常２．０重量部以下、好ましくは１．０重量部以下である。
【００５０】
上記乳化重合においては、必要に応じて、エチレンジアミン四酢酸ナトリウム等のキレート剤、ポリアクリル酸ナトリウム等の分散剤や無機塩等の存在下で行ってもよい。また、単量体成分や重合開始剤等の添加方法としては、例えば、一括添加法、連続添加法、多段添加法等の方法を適用することができる。また、これらの添加方法を適宜組み合わせてもよい。
【００５１】
上記製造方法における乳化重合条件に関し、重合温度としては特に限定されず、例えば、０〜１００℃であることが好ましく、より好ましくは、４０〜９５℃である。また、重合時間も特に限定されず、例えば、１〜１５時間とすることが好適で、より好ましくは、５〜１０時間である。
また単量体成分や重合開始剤等の添加方法としては特に限定されず、例えば、一括添加法、連続添加法、多段添加法等の方法を適用することができる。また、これらの添加方法を適宜組み合わせてもよい。
【００５２】
上記製造方法においては、乳化重合によりエマルションを製造した後、中和剤によりエマルションを中和することが好ましい。これにより、エマルションが安定化されることになる。中和剤としては特に限定されず、例えば、トリエタノールアミン、ジメチルエタノールアミン、ジエチルエタノールアミン、モルホリン等の三級アミン；アンモニア水；水酸化ナトリウム等を用いることができる。これらは単独で用いてもよく、２種以上を併用してもよい。
【００５３】
本発明の防錆塗料用エマルションを必須とする防錆塗料配合物の用途としては特に限定されず、優れた防錆性を有し、外観にも優れるため、自動車、鉄道車両、船舶、航空機等の他、電気機器、建築構造物、建設機器等にも好適に適用することができる。
【発明の効果】
【００５４】
本発明の防錆塗料用エマルションは、上述の構成よりなり、高い防錆性と高外観とを両立させた塗膜を形成することができるものであり、また、単量体成分の選択により環境に負荷をかけない完全水系のエマルションとすることができるものであることから、高い外観が要求されるとともに、耐久性の向上のために錆の発生を抑制が必要となる幅広い用途において、防錆塗料の原料として好適に用いることができるものである。
【発明を実施するための最良の形態】
【００５５】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【００５６】
＜ＳＰ値＞
エマルションのＳＰ値は、エマルションの製造に用いられた単量体成分全体に対する各単量体の割合（質量割合）に各単量体のＳＰ値を掛けた値を算出し、それらの値の合計として求めることができる。エマルションの製造に用いた各単量体のＳＰ値は以下のとおりである。
スチレン（Ｓｔ）：７．３１
シクロへキシルメタクリレート（ＣＨＭＡ）：７．４４
メチルメタクリレート（ＭＭＡ）：９．９３
２−エチルヘキシルメタクリレート（２−ＥＨＡ）：９．２２
ブチルアクリレート（ＢＡ）：９．７７
エチルアクリレート（ＥＡ）：１０．２０
メチルアクリレート（ＭＡ）：１０．５６
アクリル酸（ＡＡ）：１４．０４
メタクリル酸（ＭＡＡ）：１２．５４
ヒドロキシエチルメタクリレート（ＨＥＭＡ）：１３．４７
ヒドロキシエチルアクリレート（ＨＥＡ）：１４．４８
アクリロニトリル（ＡＮ）：１４．３９
アクリルアミド（ＡＡｍ）：１９．１９
【００５７】
＜Ｔｇ＞
各段で用いた単量体組成から、上述したＦｏｘの式を用いて算出した。なお、全ての段で用いた単量体組成から算出したＴｇを「トータルＴｇ」として記載した。
Ｆｏｘの式により重合性単量体成分のガラス転移温度（Ｔｇ）を算出するのに使用したそれぞれのホモポリマーのＴｇ値を下記に示した。
スチレン（Ｓｔ）：１００
シクロヘキシルメタクリレート（ＣＨＭＡ）：６６
メチルメタクリレート（ＭＭＡ）：１０５
２−エチルヘキシルメタクリレート（２−ＥＨＡ）：−７０
ブチルアクリレート（ＢＡ）：−５６
エチルアクリレート（ＥＡ）：−２２
メチルアクリレート（ＭＡ）：９
アクリル酸（ＡＡ）：９５
メタクリル酸（ＭＡＡ）：２３０
ヒドロキシエチルメタクリレート（ＨＥＭＡ）：５５
ヒドロキシエチルアクリレート（ＨＥＡ）：−３２
アクリロニトリル（ＡＮ）：９６
アクリルアミド（ＡＡｍ）：１６５
【００５８】
＜実施例＞
エマルション製造例
製造例１（実施例１）
撹拌機、還流冷却管、温度計、窒素導入管及び滴下ロートを取り付けた重合器に脱イオン水５４０部を仕込んだ。その後、窒素ガス気流下で撹拌しながら内温を７５℃まで昇温した。一方、上記滴下ロートにスチレン２６８．６部、アクリル酸１．４部、アデカリアソープＳＲ−１０（商品名、ＡＤＥＫＡ社製）６．０部及び脱イオン水１１０部からなる第１段目の単量体乳化物を仕込んだ。次に、重合器の内温を８０℃に維持しながら、上記単量体乳化物のうちの１７部、４％Ｖ−５０（商品名、和光純薬社製）水溶液２５部を添加し、初期重合を開始した。３０分後、反応系内を８０℃に維持したまま、残りの単量体乳化物を６０分にわたって均一に滴下した。同時に３％Ｖ−５０水溶液２３部を６０分かけて均一に滴下し、滴下終了後６０分同温度を維持した。次に、滴下ロートに２−エチルヘキシルアクリレート３１５部、メチルメタクリレート３０８部、アクリル酸７部、ｔ−ドデシルメルカプタン０．３部、アデカリアソープＳＲ−１０を４．５部及び脱イオン水２５０部からなる第２段目の単量体乳化物を仕込み、１２０分にわたって均一に滴下した。同時に３％Ｖ−５０水溶液４６部を１２０分かけて均一に滴下し、滴下終了後９０分同温度を維持し、重合を終了した。得られた反応液を室温まで冷却後、アンモニア水を添加し、不揮発分４５％、ｐＨ９．２、粘度６１ｍＰａ・ｓ、粒子径１７０ｎｍ、１段目のＴｇ１００℃、２段目のＴｇ−１０℃のエマルションを得た。
【００５９】
製造例２〜９（実施例２〜６、比較例１〜３）
製造例１と同様の操作で、表１に示す原料を用いて重合を行い、実施例および比較例エマルションを得た。
【００６０】
製造例１０（比較例４）
撹拌機、還流冷却管、濃度計、窒素導入管及び滴下ロートを取り付けた重合器に脱イオン水１８０部を仕込んだ。その後、窒素ガス気流下で撹拌しながら内温を７５℃まで昇温した。一方、上記滴下ロートにスチレン２６８．６部、アクリル酸１．４部、アデカリアソープＳＲ−１０（商品名、ＡＤＥＫＡ社製）６．０部及び脱イオン水１１０部からなる単量体乳化物を仕込んだ。次に、重合器の内温を８０℃に維持しながら、上記単量体乳化物のうちの１７部、４％Ｖ−５０（商品名、和光純薬社製）水溶液２５部を添加し、初期重合を開始した。３０分後、反応系内を８０℃に維持したまま、残りの単量体乳化物を６０分にわたって均一に滴下した。同時に３％Ｖ−５０水溶液２３部を６０分かけて均一に滴下し、滴下終了後９０分同温度を維持した。得られた反応液を室温まで冷却後、アンモニア水を添加し、不揮発分４５％、ｐＨ９．１、粘度６８ｍＰａ・ｓ、粒子径１７０ｎｍの製造例１の１段目に相当するエマルションＡを得た。
次に、撹拌機、還流冷却管、温度計、窒素導入管及び滴下ロートを取り付けた重合器に脱イオン水４６０部を仕込んだ。その後、窒素ガス気流下で撹拌しながら内温を７５℃まで昇温した。一方、上記滴下ロートに２−エチルヘキシルアクリレート３１５部、メチルメタクリレート３０８部、アクリル酸７部、ｔ−ドデシルメルカプタン０．３部、アデカリアソープＳＲ−１０（商品名、ＡＤＥＫＡ社製）４．５部及び脱イオン水２５０部からなる単量体乳化物を仕込んだ。次に、重合器の内温を８０℃に維持しながら、上記単量体乳化物のうちの３４部、４％Ｖ−５０（商品名、和光純薬社製）水溶液２５部を添加し、初期重合を開始した。３０分後、反応系内を８０℃に維持したまま、残りの単量体乳化物を１２０分にわたって均一に滴下した。同時に３％Ｖ−５０水溶液４６部を１２０分かけて均一に滴下し、滴下終了後９０分同温度を維持した。得られた反応液を室温まで冷却後、アンモニア水を添加し、不揮発分４５％、ｐＨ９．３、粘度６８ｍＰａ・ｓ、粒子径１６０ｎｍの製造例１の２段目に相当するエマルションＢを得た。
以上のようにして得られたエマルションＡとエマルションＢを、質量比でＡ：Ｂ＝３０：７０となるようにブレンドした。
【００６１】
＜評価＞
１．硬度評価
ガラス板上に、４ｍｉｌのアプリケータを用いエマルションを塗布した。室温で１０分静置させた後、６０℃で２０分間乾燥させ、評価用塗膜とした。
ケーニッヒ硬度計（ＥＲＩＣＨＳＥＮ製）を用い、塗膜硬度を測定した。各エマルションの評価結果を表１に示す。数値が高いほど硬度が高いことを示す。
２．防錆性評価
評価はＪＩＳ  Ｚ２３７１に準じて行った。冷間圧延鋼板（ＳＰＣＣ−ＳＤ、１５０×７０×０．８ｍｍ）に、４ｍｉｌのアプリケータを用い、エマルションを塗布後、室温で１０分間放置し、６０℃で２０分間乾燥したものを室温で１日養生した。塗膜部以外をＯＰＰテープでラミネートし、塗膜をカッターナイフでクロスカットし、塩水噴霧機（３５℃、５％塩化ナトリウム水溶液噴霧）中に設置した。所定時間経過後のクロスカット部の塗膜状態を目し評価した。評価結果を表１に示す。
評価基準：
◎：錆幅１ｍｍ以下、塗膜異常なし
○：錆幅２ｍｍ以下、塗膜異常なし
△：錆幅５ｍｍ以下、若干のブリスターあり
×：錆幅５ｍｍ以上、ブリスター多数
××：全面錆、塗膜ハガレ
【００６２】
【表１】
2010126666.tif 000004
【００６３】
表１中、連鎖移動剤、乳化剤、及び、重合開始剤の記号は、それぞれ以下のものを表す。
ＴＤＭ：ｔ−ドデシルメルカプタン
ＳＲ−１０：アデカリアソープＳＲ−１０（ＡＤＥＫＡ社製）
ＫＨ−０５：アクアロンＫＨ−０５（第一工業製薬社製）
ＭＳ−６０：アントックスＭＳ−６０（日本乳化剤社製）
ＬＡ−１０：ハイテノールＬＡ−１０（第一工業製薬社製）
ＡＰＳ：過硫酸アンモニウム
Ｖ−５０：２，２’−アゾビス（２−メチルプロピオンアミジン）ジハイドロクロライド（和光純薬工業社製）
ＡＣＶＡ：４，４’−アゾビス−４−シアノバレイックアシッド（大塚化学社製）
【００６４】
表１の結果から、１段目を形成する単量体成分と２段目を形成する単量体成分のＳＰ値の差が１．５未満であったり、１段目を形成する単量体成分のＴｇが８０℃以下であったりすると、防錆性や塗膜硬度等の塗膜物性に優れたものとならないことが確認された。また、同一の単量体組成を有するエマルションであっても、２種類のエマルションをブレンドしたものは、多段重合によって得られたコア・シェル構造のものと比べて塗膜物性に劣ることが確認された。したがって、エマルションを多段重合によって得られたものとし、かつ、単量体成分のＴｇや多段重合の連続する２つの段の単量体成分のＳＰ値の差を特定のものとすることに技術的意義を有することが確認された。